(57)【特許請求の範囲】
【請求項１】
ａ）高分子シェルを形成する１以上のポリマーであって、１以上の該ポリマーは、Ｃ１−Ｃ１０−アルキルシアノアクリレートおよびＣ１−Ｃ６−アルコキシ−Ｃ１−Ｃ１０−アルキルシアノアクリレートの１以上から選択される主モノマー成分を含む、ポリマー、；
ｂ）前記高分子シェルに封入されたコア内に含まれた１以上の医薬活性薬剤または化粧料用活性薬剤；ならびに
ｃ）１以上の胆汁酸、１以上の胆汁酸塩およびこの混合物から選択されるナノ粒子安定化剤
を備えたナノカプセルであって、
活性薬剤（ｂ）の量が、ナノカプセルの１以上のシェル形成ポリマー（ａ）と１以上の活性薬剤（ｂ）の総重量に対して、少なくとも５０重量％である、ナノカプセル。
【請求項２】
１以上の活性薬剤（ｂ）が水不溶性または水難溶性の化合物である、請求項１に記載のナノカプセル。
【請求項３】
２５℃およびｐＨ７．０の水への１以上の活性薬剤（ｂ）の溶解度が、０．１ｇ／１００ｍｌ以下である、請求項２に記載のナノカプセル。
【請求項４】
１以上の活性薬剤（ｂ）が、２０００ｇ／ｍｏｌ未満の範囲の分子量を有するものである、請求項１から３のいずれか一項に記載のナノカプセル。
【請求項５】
１以上の活性薬剤（ｂ）の少なくとも５０％が、未溶解の固形形態で存在している、請求項１から４のいずれか一項に記載のナノカプセル。
【請求項６】
１以上の活性薬剤（ｂ）の少なくとも５０％が、結晶性の状態で存在している、請求項１から４のいずれか一項に記載のナノカプセル。
【請求項７】
１以上の活性薬剤（ｂ）の少なくとも５０％が、非晶質の状態で存在している、請求項１から４のいずれか一項に記載のナノカプセル。
【請求項８】
１以上の活性薬剤（ｂ）の少なくとも５０％が、半結晶性の状態で存在している、請求項１から４のいずれか一項に記載のナノカプセル。
【請求項９】
１以上のシェル形成ポリマー（ａ）の主モノマー成分が、メチル２−シアノアクリレート、２−メトキシエチル２−シアノアクリレート、エチル２−シアノアクリレート、ｎ−ブチル２−シアノアクリレート、２−オクチル２−シアノアクリレートおよびイソブチル２−シアノアクリレートのうちの１以上から選択される、請求項１から８のいずれか一項に記載のナノカプセル。
【請求項１０】
１以上のシェル形成ポリマー（ａ）が、ポリ（ｎ−ブチル２−シアノアクリレート）、ポリ（エチル２−シアノアクリレート）およびこの混合物から選択される、請求項９に記載のナノカプセル。
【請求項１１】
ナノ粒子安定化剤（ｃ）が、コール酸、タウロコール酸、グリココール酸、デオキシコール酸、リトコール酸、ケノデオキシコール酸、デヒドロコール酸、ウルソデオキシコール酸、ヒオデオキシコール酸およびヒオコール酸から選択される胆汁酸、もしくは前記胆汁酸塩、または前記胆汁酸の１以上および／または前記胆汁酸塩のうちの１以上の混合物である、請求項１から１０のいずれか一項に記載のナノカプセル。
【請求項１２】
ナノ粒子安定化剤（ｃ）が、コール酸、コール酸塩およびこの混合物の１以上から選択される、請求項１１に記載のナノカプセル。
【請求項１３】
ナノ粒子安定化剤（ｃ）が、コール酸ナトリウムである、請求項１２に記載のナノカプセル。
【請求項１４】
ナノ粒子安定化剤（ｃ）の量が、ナノカプセルの１以上のシェル形成ポリマー（ａ）と１以上の活性薬剤（ｂ）の総重量に対して、３から３６重量％である、請求項１から１３のいずれか一項に記載のナノカプセル。
【請求項１５】
１以上のシェル形成ポリマーのいずれのモノマーも基本的に含まない、請求項１から１４のいずれか一項に記載のナノカプセル。
【請求項１６】
ナノカプセルの直径が、５００ｎｍ未満である、請求項１から１５のいずれか一項に記載のナノカプセル。
【請求項１７】
ナノカプセルの直径が、５０から２００ｎｍの範囲である、請求項１６に記載のナノカプセル。
【請求項１８】
１以上の活性薬剤（ｂ）の量が、ナノカプセルの１以上のシェル形成ポリマー（ａ）と１以上の活性薬剤（ｂ）の総重量に対して、少なくとも８０重量％である、請求項１から１７のいずれか一項に記載のナノカプセル。
【請求項１９】
さらに、ポリオキシエチレンソルビタン脂肪酸エステルから選択される１以上の取込みメディエータを備えている、請求項１から１８のいずれか一項に記載のナノカプセル。
【請求項２０】
取込みメディエータが、ポリオキシエチレン（２０）ソルビタンモノオレエートである、請求項１９に記載のナノカプセル。
【請求項２１】
さらに、１以上のソルビタン脂肪酸エステルを備えている、請求項１から２０のいずれか一項に記載のナノカプセル。
【請求項２２】
ソルビタン脂肪酸エステルが、ソルビタンモノオレエートである、請求項２１に記載のナノカプセル。
【請求項２３】
さらに、１以上の両親媒性脂質を備えている、請求項１から２２のいずれか一項に記載のナノカプセル。
【請求項２４】
両親媒性脂質が、天然に存在しているかまたは合成のリン脂質、コレステロール、リゾ脂質、スフィンゴミエリン、トコフェロール、糖脂質、ステアリルアミンおよびカルジオリピンからなる群より選択される、請求項２３に記載のナノカプセル。
【請求項２５】
５００ｎｍ未満の直径を有する一群のナノカプセルを含んでおり、該群のナノカプセルに、該群の１以上のシェル形成ポリマー（ａ）と1以上の活性薬剤（ｂ）の総重量に対して少なくとも５０重量％の１以上の活性薬剤（ｂ）が含まれている、請求項１から２４のいずれか一項に記載の複数のナノカプセル。
【請求項２６】
５００ｎｍ未満の直径を有するナノカプセルの群が、複数のナノカプセルの９０重量％より多くを占めている、請求項２５に記載の複数のナノカプセル。
【請求項２７】
５０から２００ｎｍの範囲の直径を有するナノカプセルの亜群を含んでおり、該亜群のナノカプセルに、該亜群の１以上のシェル形成ポリマー（ａ）と１以上の活性薬剤（ｂ）の総重量に対して、少なくとも５０重量％の１以上の活性薬剤（ｂ）が含まれている、請求項２５または請求項２６に記載の複数のナノカプセル。
【請求項２８】
該亜群のナノカプセルに、該亜群の１以上のシェル形成ポリマー（ａ）と１以上の活性薬剤（ｂ）の総重量に対して少なくとも８０重量％の１以上の活性薬剤（ｂ）が含まれている、請求項２７に記載の複数のナノカプセル。
【請求項２９】
５０から２００ｎｍの範囲の直径を有するナノカプセルの亜群が、複数のナノカプセルの９０重量％より多くを占めている、請求項２７または２８に記載の複数のナノカプセル。
【請求項３０】
ｉ）水不混和性有機溶媒または２以上の水不混和性有機溶媒の混合物中に溶解させた
−Ｃ１−Ｃ１０−アルキルシアノアクリレートおよびＣ１−Ｃ６−アルコキシ−Ｃ１−Ｃ１０−アルキルシアノアクリレートの１以上から選択される主モノマー成分を含む１以上のシェル形成ポリマー、ならびに
−１以上の医薬活性薬剤または化粧料用活性薬剤
を含む疎水性の液相を準備する工程；
ｉｉ）  −親水性溶媒に溶解させた、１以上の胆汁酸または１以上の胆汁酸塩またはこの混合物から選択されるナノ粒子安定化剤
を含む親水性の液相を準備する工程；
ｉｉｉ）エマルジョンが形成されるように該疎水性の液相を該親水性の液相中に微細分散させる工程；および
ｉｖ）該親水性溶媒中のナノカプセルの懸濁液が得られるように１以上の該有機溶媒の少なくとも一部を均質化された該混合物から除去する工程
を含む、ナノカプセルの調製方法。
【請求項３１】
工程（ｉｉ）で準備した親水性の液相中のナノ粒子安定化剤の濃度が、この臨界ミセル濃度の５０から１５０％の範囲である、請求項３０に記載の方法。
【請求項３２】
工程（ｉｉ）で準備した親水性の液相が、さらに、ポリオキシエチレンソルビタン脂肪酸エステルから選択される１以上の取込みメディエータを含むものである、請求項３０または３１に記載の方法。
【請求項３３】
工程（ｉ）で準備した疎水性の液相が、さらに、１以上のソルビタン脂肪酸エステルを含むものである、請求項３０から３２のいずれか一項に記載の方法。
【請求項３４】
１以上のシェル形成ポリマー、１以上の活性薬剤、ナノ粒子安定化剤、取込みメディエータおよびソルビタン脂肪酸エステルが、それぞれ、請求項２から１５、１７、２０および２２のいずれか一項に規定したとおりのものである、請求項３０から３３のいずれか一項に記載の方法。
【請求項３５】
工程（ｉｉｉ）が加圧下での均質化によって、および／または超音波処理により行なわれる、請求項３０から３４のいずれか一項に記載の方法。
【請求項３６】
工程（ｉｖ）において１以上の有機溶媒を蒸発する、請求項３０から３５のいずれか一項に記載の方法。
【請求項３７】
請求項１から２９のいずれか一項に記載の複数のナノカプセルおよび医薬として許容される担体を含む医薬組成物。
【発明の詳細な説明】
【技術分野】
【０００１】
本発明は、胆汁酸またはこの塩によって安定化させた活性薬剤を封入している高分子シェルを備えたナノカプセルに関する。本発明はさらに、かかるナノカプセルの調製方法およびかかるナノカプセルを含む組成物に関する。
【背景技術】
【０００２】
ナノ粒子は薬物送達システムとして、特に、薬物を患者の特定の作用部位に標的化するための考えられ得る徐放システムとして研究されている。用語「ナノ粒子」は一般的に、ナノメートル範囲の直径を有するポリマーベースの粒子を表すのに使用される。ナノ粒子には種々の構造粒子、例えば、ナノスフェアおよびナノカプセルが包含され、液状媒体（例えば、水性もしくは油性の液体）中または（半）固相（例えば、セルロース誘導体からなる高分子相（ＷＯ２００９／０７３２１５参照））中に懸濁させることが報告されている。
【０００３】
ポリ（アルキルシアノアクリレート）などの生体適合性で生分解性のポリマーベースのナノ粒子は、生物医学的用途のために特に重要である（Ｖａｕｔｈｉｅｒ  ｅｔ  ａｌ．，Ａｄｖ．Ｄｒｕｇ  Ｄｅｌｉｖ．Ｒｅｖ．２００３，５５：５１９−５４８参照）。ポリソルベート８０で被覆されたポリ（ブチルシアノアクリレート）ナノ粒子は、通常は血液脳関門を通過することができない薬物をこの関門を越えて輸送することが示されている（Ｋｒｅｕｔｅｒ  ｅｔ  ａｌ．，Ｂｒａｉｎ  Ｒｅｓ．１９９５，６７４：１７１−１７４；Ｋｒｅｕｔｅｒ  ｅｔ  ａｌ．，Ｊ．Ｄｒｕｇ  Ｔａｒｇｅｔ．２００２，１０（４）：３１７−３２５；Ｒｅｉｍｏｌｄ  ｅｔ  ａｌ．，Ｅｕｒ．Ｊ．Ｐｈａｒｍ．Ｂｉｏｐｈａｒｍ．２００８，７０：６２７−６３２）。
【０００４】
しかしながら、多大な挑戦によるこれまでに報告されたポリ（アルキルシアノアクリレート）ベースのナノ粒子系は薬物負荷量が非常に低い（Ｆｒｅｓｔａ  ｅｔ  ａｌ．，Ｂｉｏｍａｔｅｒｉａｌｓ  １９９６，１７：７５１−７５８；Ｌａｙｒｅ  ｅｔ  ａｌ．，Ｊ．Ｂｉｏｍｅｄ．Ｍａｔｅｒ．Ｒｅｓ．２００６，Ｐａｒｔ  Ｂ：Ａｐｐｌ．Ｂｉｏｍａｔｅｒ．７９Ｂ：２５４−２６２；Ｒａｄｗａｎ  ２００１，Ｊ．Ｍｉｃｒｏｅｎｃａｐｓｕｌａｔｉｏｎ  ２００１，１８（４）：４６７−４７７）。エマルジョン溶媒蒸発法によって調製されるナノ粒子では、大量のポリマー（多くの場合、８０重量％より多く）および、これに応じて少量のみの薬物負荷量（多くの場合、２０重量％未満）を含むナノ粒子が得られると報告されている。Ｗｉｓｃｈｋｅ  ｅｔ  ａｌ．により、高薬物負荷のポリ（ブチルシアノアクリレート）カプセルが報告されているが、これは、マイクロメートル範囲の直径を有するものであり、該ポリマーの高い脆性のため不安定である（即ち、容易に破断する。）（Ｉｎｔ．Ｊ．Ａｒｔｉｆ．Ｏｒｇａｎｓ  ２０１１，３４（２）：２４３−２４８）。
【先行技術文献】
【特許文献】
【０００５】
【特許文献１】国際公開第２００９／０７３２１５号
【非特許文献】
【０００６】
【非特許文献１】Ｖａｕｔｈｉｅｒ  ｅｔ  ａｌ．，Ａｄｖ．Ｄｒｕｇ  Ｄｅｌｉｖ．Ｒｅｖ．２００３，５５：５１９−５４８
【非特許文献２】Ｋｒｅｕｔｅｒ  ｅｔ  ａｌ．，Ｂｒａｉｎ  Ｒｅｓ．１９９５，６７４：１７１−１７４
【非特許文献３】Ｋｒｅｕｔｅｒ  ｅｔ  ａｌ．，Ｊ．Ｄｒｕｇ  Ｔａｒｇｅｔ．２００２，１０（４）：３１７−３２５
【非特許文献４】Ｒｅｉｍｏｌｄ  ｅｔ  ａｌ．，Ｅｕｒ．Ｊ．Ｐｈａｒｍ．Ｂｉｏｐｈａｒｍ．２００８，７０：６２７−６３２
【非特許文献５】Ｆｒｅｓｔａ  ｅｔ  ａｌ．，Ｂｉｏｍａｔｅｒｉａｌｓ  １９９６，１７：７５１−７５８
【非特許文献６】Ｌａｙｒｅ  ｅｔ  ａｌ．，Ｊ．Ｂｉｏｍｅｄ．Ｍａｔｅｒ．Ｒｅｓ．２００６，Ｐａｒｔ  Ｂ：Ａｐｐｌ．Ｂｉｏｍａｔｅｒ．７９Ｂ：２５４−２６２
【非特許文献７】Ｒａｄｗａｎ  ２００１，Ｊ．Ｍｉｃｒｏｅｎｃａｐｓｕｌａｔｉｏｎ  ２００１，１８（４）：４６７−４７７
【非特許文献８】Ｗｉｓｃｈｋｅ  ｅｔ  ａｌ．，Ｉｎｔ．Ｊ．Ａｒｔｉｆ．Ｏｒｇａｎｓ  ２０１１，３４（２）：２４３−２４８
【発明の概要】
【課題を解決するための手段】
【０００７】
驚くべきことに、ここに、安定で高薬物負荷のナノカプセルが、場合によりアルコキシル化されたポリ（アルキルシアノアクリレート）から、胆汁酸および／または胆汁酸塩から選択される安定化剤の存在下で調製され得ることがわかった。
【０００８】
従って、本発明により、
ａ）高分子シェルを形成する１以上のポリマーであって、１以上の該ポリマー）が、Ｃ１−Ｃ１０−アルキルシアノアクリレートおよびＣ１−Ｃ６−アルコキシ−Ｃ１−Ｃ１０−アルキルシアノアクリレートのうちの１以上から選択される主モノマー成分を含む、ポリマー；
ｂ）前記高分子シェルに封入されたコア内に含まれた１以上の医薬活性薬剤または化粧料用活性薬剤；ならびに
ｃ）１以上の胆汁酸、１以上の胆汁酸塩およびこの混合物から選択されるナノ粒子安定化剤
を含むナノカプセルを提供する。
【０００９】
本発明により、さらに、５００ｎｍ未満の直径を有する一群のナノカプセルを含んでおり、該群のナノカプセルに、該群の1以上のシェル形成ポリマー（ａ）と1以上の活性薬剤（ｂ）の総重量に対して少なくとも５０重量％、特に、少なくとも６０重量％、少なくとも７０重量％、好ましくは少なくとも８０重量％、より好ましくは少なくとも９０重量％、少なくとも９５重量％、最も好ましくは少なくとも９９重量％または少なくとも９９．９重量％の１以上の活性薬剤（ｂ）が含まれている、本明細書に記載の複数のナノカプセルを提供する。
【００１０】
本発明によりまた：
ｉ）水不混和性有機溶媒または２以上の水不混和性有機溶媒の混合物中に溶解させた
−Ｃ１−Ｃ１０−アルキルシアノアクリレートおよびＣ１−Ｃ６−アルコキシ−Ｃ１−Ｃ１０−アルキルシアノアクリレートのうちの１以上から選択される主モノマー成分を含むものである１以上のシェル形成ポリマー、ならびに
−１以上の医薬活性薬剤または化粧料用活性薬剤、ならびに
−場合により、１以上のソルビタン脂肪酸エステル、および
−場合により、検出可能な部分、標的化部分またはリンカー部分を担持している１以上の両親媒性脂質
を含む疎水性の液相を準備する工程；
ｉｉ）−親水性溶媒に溶解させた、１以上の胆汁酸、１以上の胆汁酸塩およびこの混合物から選択されるナノ粒子安定化剤、ならびに
−場合により、ポリオキシエチレンソルビタン脂肪酸エステルから選択される１以上の取込みメディエータ
を含む親水性の液相を準備する工程；
ｉｉｉ）エマルジョンが形成されるように該疎水性の液相を該親水性の液相中に微細分散させる工程；および
ｉｖ）該親水性溶媒中のナノカプセル懸濁液が得られるように1以上の該有機溶媒の少なくとも一部を均質化された該混合物から除去する工程
を含む、ナノカプセルの調製方法を提供する。
【００１１】
本発明によりまた、本明細書に記載の複数のナノカプセルおよび医薬として許容される担体を含む医薬組成物を提供する。
【図面の簡単な説明】
【００１２】
【図１】実施例３に記載の異なるポリマー−薬物比で調製したＰＢＣＡナノ粒子（試料３＃１から３＃９）の懸濁液ならびにこれらのナノ粒子の平均粒子サイズ（Ｚ−平均直径，縦棒）および多分散度（ＰＤＩ，曲線）（これらは、ゼータサイザーデバイスを用いて測定した。）を示す。
【図２】実施例３に記載の異なるポリマー−薬物比で調製したＰＢＣＡナノ粒子（試料３＃１から３＃９）のゼータ電位（ＺＰ）（これらは、ゼータサイザーデバイスを用いて測定した。）を示し、ポリマー−薬物比が５０：５０から９０：１０の間の、２つの系、高薬物負荷のナノカプセルとナノスフェア間での転換を示す。
【図３】実施例３に記載の異なるポリマー−薬物比で調製したＰＢＣＡナノ粒子（試料３＃１から３＃９）の透過型電子顕微鏡（ＴＥＭ）画像を示す。参照バーは１００ｎｍの長さを示す。
【図４】実施例３に記載の異なるポリマー−薬物比で調製したＰＢＣＡナノ粒子（試料３＃１から３＃９）の封入効率（ＥＥ）を示す。
【図５】実施例３に記載の異なるポリマー−薬物比で調製したＰＢＣＡナノ粒子（試料３＃１から３＃９）の絶対薬物負荷量（ＡＬ）を示す。
【図６】純粋な結晶性イトラコナゾール（「ＩＴＺ純粋」，薄いグレー）と非晶質イトラコナゾール（「ＩＴＺ非晶質」，濃いグレー）のフーリエ変換赤外（ＦＴＩＲ）分光分析スペクトルのオーバーレイを示す。非晶質イトラコナゾールは１７００から１８００ｃｍ−１の間のバンド（１）を特徴とし、一方、純粋な結晶性イトラコナゾールは１０００から９５０ｃｍ−１におけるバンド（２）と９００ｃｍ−１におけるバンド（３）を特徴とする。
【図７】実施例４に記載の異なるポリマー−薬物比で調製したＰＢＣＡナノ粒子（試料４＃１から４＃１３）のフーリエ変換赤外（ＦＴＩＲ）スペクトルならびに純粋な結晶性イトラコナゾールおよび純粋なＰＢＣＡのＦＩＴＲスペクトルを示す。
【発明を実施するための形態】
【００１３】
ナノカプセルは、ナノメートル範囲内（即ち、数ナノメートルから数百ナノメートル）の直径を有する粒子であって、コア−シェル構造を有する、即ち、ポリマー外層によって囲まれた積み荷（活性成分）を含有しているコアを有する粒子である。本発明のナノカプセルは、５００ｎｍ未満、３００ｎｍ未満、特に２００ｎｍ未満、例えば、１から５００ｎｍ、１０から３００ｎｍの範囲または、好ましくは５０から２００ｎｍの範囲のサイズを有するものであり得る。
【００１４】
特に記載のない限り、用語「サイズ」および「直径」は、ナノ粒子（例えば、ナノカプセルもしくはナノスフェア）または液滴などの基本的に丸い物体に言及している場合、互換的に用いている。
【００１５】
ナノ粒子調製物のサイズおよび多分散指数（ＰＤＩ）は、例えば、光子相関分光法（ＰＣＳ）ならびに動的光散乱法における国際規格（Ｉｎｔｅｒｎａｔｉｏｎａｌ  Ｓｔａｎｄａｒｄ  ｏｎ  Ｄｙｎａｍｉｃ  Ｌｉｇｈｔ  Ｓｃａｔｔｅｒｉｎｇ）ＩＳＯ１３３２１（１９９６）およびＩＳＯ２２４１２（２００８）に従うキュムラント解析（これにより平均直径（ｚ−平均直径）および分布の幅の推定値（ＰＤＩ）が得られる。）により、例えばゼータサイザーデバイス（Ｍａｌｖｅｒｎ  Ｉｎｓｔｒｕｍｅｎｔｓ，Ｇｅｒｍａｎｙ）を用いて測定され得る。
【００１６】
用語「約」は、本明細書で使用されている文脈において当業者によって理解されよう。特に、「約」は、±２０％、±１０％、好ましくは±５％、より好ましくは±１％、さらにより好ましくは±０．１％の変動を示していることを意図する。
【００１７】
本発明のナノカプセルのシェルは１以上のポリマーによって形成されている。1以上のシェル形成ポリマーの主モノマー成分は、Ｃ１−Ｃ１０−アルキルシアノアクリレート、例えば、Ｃ１−Ｃ８−アルキルシアノアクリレートおよびＣ１−Ｃ６−アルコキシ−Ｃ１−Ｃ１０−アルキルシアノアクリレート（例えば、Ｃ１−Ｃ３−アルコキシ−Ｃ１−Ｃ３−アルキルシアノアクリレート）のうちの１以上から選択される。例えば、シェル形成ポリマーの主モノマー成分は、メチル２−シアノアクリレート、２−メトキシエチル２−シアノアクリレート、エチル２−シアノアクリレート、ｎ−ブチル２−シアノアクリレート、２−オクチル２−シアノアクリレートおよびイソブチル２−シアノアクリレートのうちの１以上から、好ましくはエチル２−シアノアクリレートおよびｎ−ブチル２−シアノアクリレートから選択される。
【００１８】
用語「主モノマー成分」は、ポリマーの特徴表示のために本明細書で用いる場合、ポリマーの少なくとも８０重量％、少なくとも９０重量％、少なくとも９５重量％、少なくとも９８重量％、好ましくは少なくとも９９重量％から１００重量％までを構成しているモノマー成分を表す。
【００１９】
本発明のナノカプセルのシェルを形成する好適なポリマーとしては、限定されないが、ポリ（メチル２−シアノアクリレート）、ポリ（２−メトキシエチル２−シアノアクリレート）、ポリ（エチル２−シアノアクリレート）、ポリ（ｎ−ブチル２−シアノアクリレート）、ポリ（２−オクチル２−シアノアクリレート）、ポリ（イソブチル２−シアノアクリレート）およびこの混合物が挙げられ、ポリ（ｎ−ブチル２−シアノアクリレート）、ポリ（エチル２−シアノアクリレート）およびこの混合物が好ましい。
【００２０】
シェル形成ポリマーの重量平均分子量は典型的には、１，０００から１０，０００，０００ｇ／ｍｏｌ、例えば５，０００から５，０００，０００ｇ／ｍｏｌまたは１０，０００から１，０００，０００ｇ／ｍｏｌの範囲である。
【００２１】
本発明のナノカプセルは安定である（破断する傾向がない。）。それでもなお、該ナノカプセルは、１以上の該ポリマーを少量しか含まないもの、例えば、含まれる1以上の該ポリマーが、ナノカプセルの1以上のシェル形成ポリマーと1以上の活性薬剤）の総重量に対して、５０重量％未満、４０重量％未満、３０重量％未満、好ましくは２０重量％未満、より好ましくは１０重量％未満、５重量％未満、最も好ましくは１重量％未満またはさらには０．１重量％未満のものであってもよい。
【００２２】
本明細書に記載のシェル形成ポリマーは、当該技術分野で知られている方法によって調製することができる。特に、該ポリマーは、例えば、Ｖａｕｔｈｉｅｒ  ｅｔ  ａｌ．（Ａｄｖ．Ｄｒｕｇ  Ｄｅｌｉｖ．Ｒｅｖ．２００３，５５：５１９−５４８）およびＬａｙｒｅ  ｅｔ  ａｌ．（Ｊ．Ｂｉｏｍｅｄ．Ｍａｔｅｒ．Ｒｅｓ．２００６，Ｐａｒｔ  Ｂ：Ａｐｐｌ．Ｂｉｏｍａｔｅｒ．７９Ｂ：２５４−２６２）ならびにこれらに挙げられた参考文献に記載のアニオン重合または双性イオン重合によって得ることができる。
【００２３】
本発明のナノカプセルは好ましくは、予備合成し、必要であれば、精製した1以上のシェル形成ポリマーから調製される。従って、ナノカプセルは、1以上のシェル形成ポリマーの残留モノマー、例えばＣ１−Ｃ１０−アルキルシアノアクリレート、Ｃ１−Ｃ６−アルコキシ−Ｃ１−Ｃ１０−アルキルシアノアクリレートおよびこれらの酸の塩を基本的に含まない。
【００２４】
「残留モノマーを基本的に含まない」とは、1以上のシェル形成ポリマー）の総重量に対するモノマーの量が、１０重量％未満、好ましくは５重量％未満、より好ましくは２重量％未満、特に１重量％未満、例えば０．０１重量％未満または０．０５重量％未満であることをいう。
【００２５】
典型的には、重合は、水性媒体中または、好ましくはアジテーション（例えば、撹拌）下の水中で行なわれる。本発明によるナノカプセルを調製するため、該ポリマーは典型的には粉末の形態で適用される。かかるポリマー粉末は、重合後に得られた水性ポリマー懸濁液のフリーズドライによって得ることができる。凝集物を便宜上該ポリマー懸濁液から取り出し；該凝集物をアセトンなどの水混和性の有機溶媒中で希釈し、この有機溶液に過剰の水を添加してポリマーを析出させ、有機溶媒を蒸発させ、水性ポリマー懸濁液をフリーズドライすることにより、ポリマー粉末に変換することができる。
【００２６】
本発明のナノカプセルは、積み荷分子、例えば、医薬活性薬剤または化粧料用活性薬剤および栄養補給剤（本明細書では、一般的に「活性薬剤」とも称する。）の送達に適している。
【００２７】
本発明は、水不溶性もしくは水難溶性（または「親油性」）の化合物の封入および標的化送達に特に有用である。化合物は、２５℃（ｐＨ７．０）の水への溶解度が１ｇ／１００ｍｌ以下である場合、水不溶性または水難溶性とみなされる。特に、本発明により封入される活性薬剤は、０．１ｇ／１００ｍｌ以下、０．０５ｇ／１００ｍｌ以下、好ましくは０．０１ｇ／１００ｍｌ以下  ０．００５ｇ／１００ｍｌ以下、または最も好ましくは０．００１ｇ／１００ｍｌ以下の２５℃（ｐＨ７．０）の水への溶解度を有するものである。
【００２８】
本発明のナノカプセルは、標的部位（例えば、標的細胞）に向かっている積み荷分子を、タンパク質分解性酵素および他の酵素による分解および／または修飾から、従って、この生物学的（例えば、医薬的、美容的または栄養的）活性の低下から保護する。従って、本発明はまた、酵素によるかかる分解および／または修飾を受けやすい分子（特に、経口経路によって投与される場合）を封入するためにも特に有用である。
【００２９】
本発明のナノカプセルに封入される活性薬剤は、典型的には２０００ｇ／ｍｏｌ未満の分子量、特に１００から２０００ｇ／ｍｏｌの範囲の分子量を有するものである。
【００３０】
本発明のナノカプセルに封入される活性薬剤は典型的には、生物薬剤学分類システム（Ｂｉｏｐｈａｒｍａｃｅｕｔｉｃｓ  Ｃｌａｓｓｉｆｉｃａｔｉｏｎ  Ｓｙｓｔｅｍ）（ＢＣＳ，米食品医薬品局によって示されたもの）のクラス２または４（これらはどちらも、低溶解度を有する薬剤を表す。）に属するものである。
【００３１】
本発明による医薬活性薬剤の具体例としては、限定されないが：
（２Ｒ，４Ｓ）−ｒｅｌ−１−（ブタン−２−イル）−４−｛４−［４−（４−｛［（２Ｒ，４Ｓ）−２−（２，４−ジクロロフェニル）−２−（１Ｈ−１，２，４−トリアゾル−１−イルメチル）−１，３−ジオキソラン−４−イル］メトキシ｝フェニル）ピペラジン−１−イル］フェニル｝−４，５−ジヒドロ−１Ｈ−１，２，４−トリアゾル−５−オン［イトラコナゾール］；（２Ｓ）−Ｎ−［（２Ｓ，４Ｓ，５Ｓ）−５−［２−（２，６−ジメチルフェノキシ）アセトアミド］−４−ヒドロキシ−１，６−ジフェニルヘキサン−２−イル］−３−メチル−２−（２−オキソ−１，３−ジアジナン−１−イル）ブタンアミド［ロピナビル］；アセクロフェナク、アルベンダゾール、アミオダロン、アムホテリシンＢ、アキナビル（Ａｑｕｉｎａｖｉｒ）、アトルバスタチン、アトバコン、アジトロム（Ａｚｉｔｈｒｏｍ）、カルバマゼピン、カルベジロール、クロロチアジド、クロルプロマジン、クロルタリドン、シプロフロキサシン、シサプリド、コリスチン、シクロスポリン、ダナゾール、ダプソン、ジクロフェナク、ジフルニサル、ジゴキシン、エリスロマイシン、フルルビプロフェン、フロセミド、グリピジド、グリブリド、グリセオフルビン、ヒドロクロロチアジド、イブプロフェン、インジナビル、インドメタシン、ケトコナゾール、ランソプラゾールＩ、ロバスタチン、メベンダゾール、メトトレキサート、ミコナゾール、ネルフィナビル、ネオマイシン、ネビラピン、オフロキサシン、オキサプロジン、オキサプロジン、フェナゾピリジン、フェニトイン、ピロカルピン、ピロキシカム、ラロキシフェン、リトナビル、サリチル酸、シロリムス、スピロノラクトン、タクロリムス、タリノロール、タモキシフェン、テルフェナジン、トログリタゾンおよびバルトラサン（Ｖａｌｔｒａｓａｎ）が挙げられる。
【００３２】
本発明のナノカプセルのコアには本明細書に記載の１以上の活性薬剤が含まれている。１以上の活性薬剤は液体であっても、液状（例えば、水性もしくは油性）の溶液もしくは分散液の形態であってもよいが、これは一般的には好ましくない。そうではなく、一実施形態によれば、ナノカプセルコア内の１以上の活性薬剤または１以上の栄養補給剤の少なくとも５０％、特に、少なくとも７０％、少なくとも８０％、少なくとも９０％または好ましくは少なくとも９５％または１００％が未溶解の固形形態、例えば、非晶質、半結晶性もしくは結晶性の状態またはこの混合体で存在している。
【００３３】
具体的な一実施形態によれば、ナノカプセルコア内の１以上の活性薬剤または１以上の栄養補給剤の少なくとも５０％、特に、少なくとも７０％、少なくとも８０％、少なくとも９０％または、好ましくは少なくとも９５％または１００％が結晶性の状態で存在している。
【００３４】
さらに別の具体的な一実施形態によれば、ナノカプセルコア内の１以上の活性薬剤または１以上の栄養補給剤の少なくとも５０％、特に、少なくとも７０％、少なくとも８０％、少なくとも９０％または、好ましくは少なくとも９５％または１００％が半結晶性の状態で存在している。
【００３５】
別の具体的な実施形態によれば、ナノカプセルコア内の１以上の活性薬剤または１以上の栄養補給剤の少なくとも５０％、特に、少なくとも７０％、少なくとも８０％、少なくとも９０％または、好ましくは少なくとも９５％または１００％が非晶質の状態で存在している。
【００３６】
本発明により、有利には高負荷量の積み荷分子を有することができるナノカプセルを提供する。従って、本発明のナノカプセルは、ナノカプセルの１以上のシェル形成ポリマーと1以上の活性薬剤の総重量に対して少なくとも５０重量％、少なくとも６０重量％、少なくとも７０重量％、好ましくは少なくとも８０重量％、より好ましくは少なくとも９０重量％、少なくとも９５重量％、最も好ましくは少なくとも９９重量％または少なくとも９９．９重量％から９９．９重量％まで、９９．９５重量％までまたは好ましくは９９．９９重量％までの1以上の活性薬剤を含むことができる。
【００３７】
本発明により、さらに、５００ｎｍ未満の直径を有するナノカプセルが有利には高負荷量の積み荷分子を有し、有利には高割合で存在することができる本明細書に記載の複数のナノカプセルを提供する。
【００３８】
従って、本発明により、５００ｎｍ未満、３００ｎｍ未満または、好ましくは２００ｎｍ未満（例えば、１から５００ｎｍ、１０から３００ｎｍの範囲もしくは、好ましくは５０から２００ｎｍの範囲）の直径を有する一群のナノカプセルを含んでおり、該群のナノカプセルに、該群の1以上のシェル形成ポリマーと1以上の活性薬剤の総重量に対して、少なくとも５０重量％、少なくとも６０重量％、少なくとも７０重量％、好ましくは少なくとも８０重量％、より好ましくは少なくとも９０重量％、少なくとも９５重量％、最も好ましくは少なくとも９９重量％または少なくとも９９．９重量％から９９．９重量％まで、９９．９５重量％までまたは好ましくは９９．９９重量％までの1以上の活性薬剤が含まれている、複数のナノカプセルを提供する。本発明による複数のナノカプセルは、５００ｎｍ未満、３００ｎｍ未満または、好ましくは２００ｎｍ未満、例えば１から５００ｎｍ、１０から３００ｎｍの範囲または、好ましくは５０から２００ｎｍの範囲の直径を有する一群のナノカプセルを含むことができ、この群が該複数のナノカプセルの９０重量％より多くを占めている。
【００３９】
用語「複数のナノカプセル」は、２個以上のナノカプセル、例えば、少なくとも１０個、少なくとも１００個、少なくとも１，０００個、少なくとも５，０００個、少なくとも１０，０００個、少なくとも５０，０００個、少なくとも１００，０００個、少なくとも５００，０００個もしくは少なくとも１，０００，０００個以上のナノカプセルをいう。
【００４０】
本発明のナノカプセルには、１以上の胆汁酸、１以上の胆汁酸塩およびこの混合物から選択されるナノ粒子安定化剤が含まれている。ナノ粒子安定化剤は、ナノカプセルが高薬物負荷である場合、即ちシェル形成ポリマーの量が非常に少ない場合であっても、安定なナノカプセルの形成を可能にするものである。
【００４１】
好適なナノ粒子安定化剤の例としては、胆汁酸、例えば、コール酸、タウロコール酸、グリココール酸、デオキシコール酸、リトコール酸、ケノデオキシコール酸、デヒドロコール酸、ウルソデオキシコール酸、ヒオデオキシコール酸、ヒオコール酸およびこの混合物、ならびに前記酸の塩（例えば、ナトリウム、カリウムまたはカルシウムの塩）ならびにこの混合物が挙げられる。好ましくは、ナノ粒子安定化剤は、コール酸、コール酸の１以上の塩およびこの混合物から選択される。最も好ましい一実施形態によれば、ナノ粒子安定化剤はコール酸ナトリウムである。
【００４２】
該１以上のナノ粒子安定化剤は、典型的には、ナノカプセルの1以上のシェル形成ポリマーと1以上の活性薬剤の総重量に対して３から３６重量％の量で存在させる。
【００４３】
場合により、本発明のナノカプセルにさらに、ポリオキシエチレンソルビタン脂肪酸エステルから選択される１以上の取込みメディエータを含めてもよい。1以上の前記取込みメディエータは、生物体の内部の関門、特に血液脳関門を越えるナノカプセルの輸送を助長し得るものである。ポリオキシエチレンソルビタン脂肪酸エステル、例えばＴｗｅｅｎ  ８０（ポリソルベート８０）は、脳の毛細管の細胞による化合物の受容体媒介性取込みに枢要な役割を果たす特定の血漿タンパク質（ＡｐｏＥなど）の誘引を助長すると仮定される。
【００４４】
取込みメディエータの例としては、一価不飽和または特に飽和脂肪酸とのポリオキシエチレンソルビタンのモノエステルおよびトリエステルが挙げられる。具体的な脂肪酸の例としては、限定されないが、Ｃ１１−Ｃ１８−脂肪酸、例えば、ラウリン酸、パルミチン酸、ステアリン酸および、特にオレイン酸が挙げられる。ポリオキシエチレンソルビタン脂肪酸エステルは、９０個までのオキシエチレン単位、例えば、１５から２５個、１８から２２個または、好ましくは２０個のオキシエチレン単位を含むものであり得る。1以上の取込みメディエータは好ましくは、約１３から１８、特に約１６から１７の範囲のＨＬＢ値を有するポリオキシエチレンソルビタン脂肪酸エステルから選択される。好都合には、本発明のナノカプセルに使用される1以上の取込みメディエータは、例えば、Ｅ４３２（ポリソルベート２０）、Ｅ４３４（ポリソルベート４０）、Ｅ４３５（ポリソルベート６０）、Ｅ４３６（ポリソルベート６５）および、特にＥ４３３（ポリソルベート８０）などの公式に承認された食品用添加剤から選択される。好ましくは、取込みメディエータはポリオキシエチレン（２０）ソルビタンモノオレエートである。
【００４５】
1以上の該取込みメディエータは、典型的には、ナノカプセルの1以上のシェル形成ポリマーと1以上の活性薬剤の総重量に対して０．００１から０．１重量％の量で存在させる。
【００４６】
場合により、本発明のナノカプセルにさらに、１以上のソルビタン脂肪酸エステルを含めてもよい。1以上の前記ソルビタン脂肪酸は、小サイズ、例えば２００ｎｍ未満の直径を有するナノカプセルの形成を助長し得るものである。
【００４７】
好適なソルビタン脂肪酸エステルの例としては、限定されないが、一価不飽和または特に飽和Ｃ１１−Ｃ１８−脂肪酸、例えば、ラウリン酸、パルミチン酸、ステアリン酸および、特にオレイン酸のソルビタンモノエステルが挙げられる。好ましくは、本発明のナノカプセルはソルビタンモノオレエートを含むものである。
【００４８】
場合により、本発明のナノカプセル、特にこの高分子シェルに、例えば、検出可能な標識としての機能を果たし得るか、標的化化合物に連結されているか、または例えば標的化化合物もしくは標識化化合物の結合を可能にするリンカーを担持している１以上の両親媒性脂質を含めてもよい。
【００４９】
用語「両親媒性脂質」は、本明細書で用いる場合、親水性部分と疎水性部分を含む分子をいう。一般的に、両親媒性脂質の疎水性部分は、７から２９個の炭素原子を有する（即ち、Ｃ８−Ｃ３０脂肪酸に由来する。）１以上の線状または分枝状の飽和または不飽和の炭化水素鎖を含むものである。本発明のナノカプセルにおける使用のための好適な両親媒性脂質の例としては、天然に存在しているかまたは合成のリン脂質、コレステロール、リゾ脂質、スフィンゴミエリン、トコフェロール、糖脂質、ステアリルアミンおよびカルジオリピンが挙げられる。さらなる例としては、１以上（例えば、１種類または２種類）の脂肪酸と親水性化合物、例えば、糖アルコール（例えば、ソルビタン）または糖（例えば、単糖、二糖もしくは三糖、例えば、サッカロース）とのエステルおよびエーテルが挙げられる。本発明のナノカプセルに使用される両親媒性脂質は好都合には、機能性部分、例えばリンカー、検出可能な部分および／または標的化部分を担持しているものである。前記部分は好ましくは、両親媒性脂質の親水性部分に、場合によりスペーサーを介して共有結合されている。かかるスペーサーは、ポリオキシエチレン鎖を含むもの、または本質的にポリオキシエチレン鎖からなるものであり得る。
【００５０】
本発明のナノカプセルに使用される両親媒性脂質は好ましくは、本明細書に記載のリンカー、検出可能な部分および／または標的化部分から選択される機能性部分を担持しているリン脂質である。
【００５１】
用語「脂質」は、本明細書で用いる場合、脂肪、油、または動物脂肪中および植物油中に存在するエステル化脂肪酸を含有している物質をいう。脂質は、主として炭素、水素および酸素で形成された疎水性または両親媒性の分子であり、水より小さい密度を有するものである。脂質は、ワックスの場合のように室温（２５℃）で固体状態であり得るか、または油の場合のように液状であり得る。
【００５２】
用語「脂肪酸」は、本明細書で用いる場合、一般的には線状の飽和または不飽和の炭化水素鎖および少なくとも４個の炭素原子、典型的には４から３０個の炭素原子を有する脂肪族モノカルボン酸をいう。天然脂肪酸のほとんどは、偶数個の炭素原子で４から３０個の炭素原子を有するものである。長鎖脂肪酸は１４から２２個の炭素原子を有するものであり；極長鎖脂肪酸は２２個より多くの炭素原子を有するものである。
【００５３】
用語「リン脂質」は、本明細書で用いる場合、リン酸基を有する脂質、特にホスホグリセリドをいう。リン脂質は、リン酸基を含む親水性部分と、（典型的には、２つの）脂肪酸炭化水素鎖によって形成された疎水性部分とを含むものである。具体的なリン脂質としては、本明細書に記載の機能性部分を担持しているホスファチジルコリン、ホスファチジルエタノールアミン（例えば、１，２−ジステアロイル−ｓｎ−グリセロ−３−ホスホエタノールアミン）、ホスファチジルイノシトール、ホスファチジルセリンおよびスフィンゴミエリンが挙げられる。
【００５４】
一実施形態によれば、本発明のナノカプセル、特にこの高分子シェルは１以上の両親媒性脂質を含むものであって、前記両親媒性脂質が検出可能な部分を担持しているものである。好適な検出可能な部分としては、限定されないが蛍光性部分、および酵素反応によって、または検出可能な分子（例えば、蛍光標識抗体）の特異的結合によって検出され得る部分が挙げられ、蛍光性部分（例えば、フルオレセインまたはローダミンＢなど）が好ましい。具体的な一実施形態によれば、本発明のナノカプセル、特にこの高分子シェルは、蛍光性部分を担持している１以上のリン脂質（例えば、ホスファチジルエタノールアミン）を含むものである。典型的には、検出可能な部分（特に、蛍光性部分）を含む1以上の両親媒性脂質の量は、ナノカプセルの1以上のシェル形成ポリマー（ａ）と1以上の活性薬剤（ｂ）の総重量に対して、０．０１から２重量％、特に０．１から１．５重量％、好ましくは０．５から１重量％の範囲である。
【００５５】
さらなる一実施形態によれば、本発明のナノカプセル、特にこの高分子シェルは１以上の両親媒性脂質を含むものであって、前記両親媒性脂質（好ましくは、この親水性部分）が標的化部分を担持しているものである。標的化部分は、標的分子（例えば、特定の型の細胞に特徴的な細胞表面分子）に特異的に結合し得るものであり、これにより、かかる標的部分を有する両親媒性脂質を含むナノカプセルが被験体の体内の特定の標的部位（例えば、特定の器官または組織内の）に蓄積されることが可能になる。好適な標的化部分としては、限定されないが、抗体（例えば、慣用的な単一ドメイン抗体）、抗原結合断片およびこの誘導体、ならびに細胞表面受容体のリガンドおよびリガンド類似体が挙げられる。典型的には、標的化部分（特に、抗体またはこの抗原結合断片）を含む1以上の両親媒性脂質の量は、ナノカプセルの1以上のシェル形成ポリマー（ａ）と1以上の活性薬剤（ｂ）の総重量に対して、０．０１から１０重量％、特に、０．１から７重量％、好ましくは０．５−５重量％の範囲である。
【００５６】
さらなる一実施形態によれば、本発明のナノカプセル、特にこの高分子シェルは１以上の両親媒性脂質を含むものであって、前記両親媒性脂質（好ましくは、この親水性部分）がリンカー部分を担持しているものである。リンカー部分は、本明細書に記載の検出可能な部分または標的化部分を含む両親媒性脂質が形成されるように、例えば標的化化合物および／または標識化化合物と両親媒性脂質との特に共有結合による結合を可能にするものである。従って、標的化化合物または標識化化合物などの化合物は、リンカー部分を担持している１以上の両親媒性脂質を含む（この高分子シェルに組み込まれた。）ナノカプセルの表面に結合（例えば、共有結合）され得る。好適なリンカー部分は、反応性官能部、例えば、マレイミド、カルボキシ、スクシニル、アジド、２−ピリジルジチオ、２，４−ジクロロトリアジニル、スルフヒドリル、アミノ、ビオチニルまたはアルデヒド基を有するものであり、マレイミドが好ましい。典型的には、リンカー部分を含む1以上の両親媒性脂質の量は、ナノカプセルの1以上のシェル形成ポリマー（ａ）と1以上の活性薬剤（ｂ）の総重量に対して、０．０１から１０重量％、特に、０．１から７重量％、好ましくは０．５−５重量％の範囲である。
【００５７】
本発明のナノカプセルに使用される両親媒性脂質に結合させてもよいさらなる好適な薬剤（本明細書に記載の検出可能な化合物および標的化化合物に記載のような）としては、ナノカプセルを免疫系に対して見分けのつかないものにし得る化合物（例えば、葉酸）、被験体内部でのナノカプセルの循環時間を増大させる化合物および／またはナノカプセルの排出を低速化させる化合物が挙げられる。
【００５８】
本発明のナノカプセルは、本明細書に記載の１つより多くの型の両親媒性脂質を含み、従って、１つの同じナノカプセルに標的化と標識化などの異なる機能を兼ね備えているものであってもよい。
【００５９】
本発明のナノカプセルの構成要素、特に1以上のシェル形成ポリマーならびに本発明による組成物の成分、特に担体は、好都合には医薬として許容されるものである。
【００６０】
用語「医薬として許容される」とは、本明細書で用いる場合、化合物もしくは物質が、本発明のナノカプセルもしくはこの組成物を医療的もしくは美容的処置または医療的予防のために必要とされる量で投与した場合に急性毒性を引き起こさないこと、または本発明のナノカプセルもしくはこの組成物を含む栄養剤製品の摂取により最大推奨摂取量が取り込まれることをいう。
【００６１】
本発明のナノカプセルは、エマルジョン溶媒蒸発法、特に：
ｉ）水不混和性有機溶媒または２以上の水不混和性有機溶媒の混合物中に溶解させた
−Ｃ１−Ｃ１０−アルキルシアノアクリレートおよびＣ１−Ｃ６−アルコキシ−Ｃ１−Ｃ１０−アルキルシアノアクリレートの１以上から選択される主モノマー成分を含むものである１以上のシェル形成ポリマー、ならびに
−１以上の医薬活性薬剤または化粧料用活性薬剤、ならびに
−場合により、１以上のソルビタン脂肪酸エステル、および
−場合により、検出可能な部分、標的化部分またはリンカー部分を担持している１以上の両親媒性脂質
を含む疎水性の液相を準備する工程；
ｉｉ）  −親水性溶媒に溶解させた１以上の胆汁酸、１以上の胆汁酸塩およびこの混合物から選択されるナノ粒子安定化剤、ならびに
−場合により、ポリオキシエチレンソルビタン脂肪酸エステルから選択される１以上の取込みメディエータ
を含む親水性の液相を準備する工程；
ｉｉｉ）エマルジョンが形成されるように該疎水性の液相を該親水性の液相中に微細分散させる工程；および
ｉｖ）該親水性溶媒中のナノカプセル懸濁液が得られるように1以上の該有機溶媒の少なくとも一部を均質化された該混合物から除去する工程
を含む方法によって調製され得る。
【００６２】
界面重合または乳化重合などの方法とは対照的に、本発明の方法は、予備形成した（シェル形成）ポリマーを用いて開始し、これにより、よりポリマー特性の良好な制御および残留モノマー含有量の低減が可能になる。
【００６３】
本発明の方法の工程（ｉ）における疎水性の液相の準備に有用な有機溶媒は水不混和性溶媒である。用語「水不混和性溶媒」は、本明細書で用いる場合、約１０重量％未満、特に約５重量％未満、好ましくは約３重量％未満の水への溶解度を有する溶媒をいう。工程（ｉ）における使用のための水不混和性有機溶媒は好ましくは揮発性であり、即ち、室温（２５℃）で液体であり、標準圧力（１００ｋＰａ）で１５０℃以下の沸点を有するものである。好適な水不混和性有機溶媒の例としては、限定されないが、クロロホルム、塩化メチレン、トリクロロエチレン、トリクロロ−トリフルオロエチレン、テトラクロロエタン、トリクロロエタン、ジクロロエタン、ジブロモエタン、酢酸エチル、フェノール、トルエン、キシレン、エチル−ベンゼン、ベンジルアルコール、クレオゾール、メチル−エチルケトン、メチル−イソブチルケトン、ヘキサン、ヘプタン、フランおよび非環状脂肪族エーテル（ジエチルエーテルなど）ならびにこの混合物が挙げられ、クロロホルムが好ましい。
【００６４】
本発明の方法の工程（ｉｉ）における親水性の液相の準備に使用される親水性溶媒は好ましくは水である。
【００６５】
親水性の相の体積が疎水性の相の体積に対して非常に多いエマルジョン溶媒蒸発法では、非常に希薄なナノカプセル懸濁液が得られ、懸濁液中のナノカプセルの濃度を最終用途のための充分に高い濃度まで上げるための加工処理工程が必要となる場合があり得る。疎水性の液相：親水性の液相の体積比は、一般的に１：１００から２：３の範囲、好ましくは１：９から１：２の範囲である。
【００６６】
親水性液全体に分布した疎水性液の微細液滴のエマルジョンが形成されるように、疎水性の液相を親水性の液相中に微細分散させる。このエマルジョンは剪断力を負荷することにより、例えば、スタティックミキサーを用いて混合することにより、超音波により、加圧下（例えば、少なくとも５，０００ｋＰａ、例えば２０，０００から２００，０００ｋＰａ、好ましくは５０，０００から１００，０００ｋＰａの圧力下）での均質化により、またはこれらの任意の均質化方法を組み合わせることにより得られ得る。親水性液中の疎水性液のエマルジョンは、２工程の方法で調製され得、この場合、２つの相をまず、例えばスタティックミキサー（ローテータ／ステータ型ミキサー）を用いて、予備エマルジョンが得られるように混合し、この予備エマルジョンを第２工程で、疎水性液の液滴のサイズが縮小されるように超音波処理によりおよび／または高圧ホモジナイザーを用いてさらに均質化する。剪断力は１から１２分、特に４から１０分の時間、負荷され得る。例えば、超音波は１から１０分間、特に２から５分間、６０から１００％、特に７０から１００％の範囲の振幅で適用され得る。
【００６７】
次いで、親水性媒体中、好ましくは水性媒体（親水性溶媒を含むもの）中のナノカプセルの懸濁液が得られるように、1以上の有機溶媒の少なくとも一部を均質化された該混合物から除去する。例えば本発明の方法の工程（ｉｖ）における均質化された混合物から有機溶媒を除去するための好適な手段は、当該技術分野で知られており、限定されないが、蒸発、抽出、ダイアフィルトレーション、パーベーパレーション、蒸気透過および濾過が挙げられる。ナノカプセルの親水性懸濁媒体中の有機溶媒の濃度は、前記媒体中の該有機溶媒の溶解度より下まで、特に、約５重量％未満、約３重量％未満、約１重量％未満、好ましくは約０．１重量％未満の濃度まで好都合に低減される。好ましくは、1以上の有機溶媒は、得られるナノカプセル懸濁液が、それぞれ医薬として許容されるか、またはＩＣＨ（医薬品規制調和国際会議（Ｉｎｔｅｒｎａｔｉｏｎａｌ  Ｃｏｍｍｉｔｔｅｅ  ｏｎ  Ｈａｒｍｏｎｉｚａｔｉｏｎ））ガイドラインに従って許容される程度まで除去される。
【００６８】
場合により、本発明の方法にさらに精製工程、例えば、薬物の析出物および凝集物の取り出し（例えば、濾過により）および／または懸濁媒体の一部もしくは完全交換（例えば、透析により）を含めてもよい。
【００６９】
本発明の方法により、サイズに関して比較的高い均一性を有するナノカプセルの調製物、例えば、大部分のナノカプセルが５００ｎｍ未満、３００ｎｍ未満、特に２００ｎｍ未満、例えば１から５００ｎｍ、１０から３００ｎｍの範囲または特に５０から２００ｎｍの範囲の直径を有するものである調製物がもたらされ得る。特に、本発明の方法で得られるナノカプセル調製物は、光子相関分光法による測定時、０．５以下、０．３以下、好ましくは０．２以下、またはさらには０．１以下のＰＤＩ値を有するものであり得る。それでもなお、所望の範囲外の直径を有するナノカプセルを除去するために、ナノカプセル調製物をさらに（例えば、濾過により）加工処理してもよい。
【００７０】
本発明の方法に使用される1以上のシェル形成ポリマーと1以上の活性薬剤の相対量は、1以上のシェル形成ポリマーと1以上の活性薬剤の総重量に対して、1以上の活性薬剤が少なくとも５０ｗｔ％、少なくとも６０重量％、少なくとも７０重量％、好ましくは少なくとも８０重量％、より好ましくは少なくとも９０重量％、少なくとも９５重量％、最も好ましくは少なくとも９９重量％または少なくとも９９．９重量％から９９．９ｗｔ％まで、９９．９５重量％までまたは、好ましくは９９．９９重量％まで高くてもよい。
【００７１】
本明細書に記載のような１以上の胆汁酸、１以上の胆汁酸塩およびこの混合物から選択されるナノ粒子安定化剤の存在により、高度に安定なナノカプセルの形成、高い封入効率ならびに高い絶対薬物負荷が可能になる。
【００７２】
用語「封入効率」（ＥＥ）は、ナノカプセルを調製するために使用される1以上の活性薬剤の総量に対するナノカプセル内に封入された1以上の活性薬剤の量をいう。本発明の方法により、ナノカプセルの調製に使用される1以上のシェル形成ポリマーと1以上の活性薬剤の総重量に対して少なくとも５０重量％、特に少なくとも６０重量％、好ましくは少なくとも８０重量％の1以上の活性薬剤を使用すると、少なくとも５０％、少なくとも６０％、少なくとも７０％またはさらには少なくとも８０％の封入効率が可能になる。
【００７３】
用語「絶対薬物負荷」（ＡＬ）は、1以上の活性薬剤＋1以上のシェル形成ポリマーポリマーの総重量に対するナノカプセル内に封入された1以上の活性薬剤の重量をいう。絶対薬物負荷は、適用用量が考慮された最も重要な測定値の１つである。ポリ（アルキルシアノアクリレート）ベースの既報のナノ粒子とは対照的に、本発明によるナノカプセルは、有意に高い、例えば少なくとも５０重量％、少なくとも６０重量％、またはさらには少なくとも７０重量％の絶対薬物負荷を有するものであり得る。
【００７４】
本発明の方法の工程（ｉｉ）で準備する親水性の相中のナノ粒子安定化剤の濃度は、典型的には、この臨界ミセル濃度の５０％から１５０％、特に８０％から１２０％、好ましくは９０％から１１０％の範囲、例えば５ｍＭから１５ｍＭ、特に８ｍＭから１２ｍＭ、特に９ｍＭから１１ｍＭの範囲である。
【００７５】
用語「臨界ミセル濃度」（ＣＭＣ）は、超えるとミセルが形成される界面活性剤濃度をいう。
【００７６】
本発明の方法の工程（ｉｉ）で準備する親水性の液相には、さらに、本明細書に記載のようなポリオキシエチレンソルビタン脂肪酸エステルから選択される１以上の取込みメディエータが含められ得る。疎水性の液相中の1以上のソルビタン脂肪酸エステルの特に好適な濃度は、この臨界ミセル濃度の５０％から１５０％、特に８０％から１２０％、好ましくは９０％から１１０％の範囲、例えば６μＭから１８μＭ、特に９．６μＭから１４．４μＭ、特に１０．８μＭから１３．２μＭの範囲である。
【００７７】
本発明の方法の工程（ｉ）で準備する疎水性の液相には、さらに、本明細書に記載のような１以上のソルビタン脂肪酸エステルが含められ得る。疎水性の液相中の1以上のソルビタン脂肪酸エステルの特に好適な濃度は、０．１Ｍから０．２Ｍ、特に０．１２Ｍから０．１８Ｍの範囲である。
【００７８】
本発明の方法の工程（ｉ）で準備する疎水性の液相には、さらに、本明細書に記載のような１以上の両親媒性脂質が含められ得る。
【００７９】
本発明により、さらに、本明細書に記載の複数のナノカプセルおよび医薬として許容される担体を含む医薬組成物を提供する。担体は、意図される投与様式に適するように選択され、投与様式は、例えば、経口または非経口投与、血管内、皮下もしくは最も一般的には静脈内注射、経皮適用または局所適用（例えば、皮膚、鼻もしくは口内の粘膜または結膜上への）であり得る。
【００８０】
本発明のナノカプセルにより、封入された1以上の活性薬剤が胃腸管内および／または血中での早期分解から保護され、この徐放が可能になることによって、1以上の前記薬剤のバイオアベイラビリティおよび有効性が高まり得る。経口投与後、本発明のナノカプセルは腸壁およびさらには血液脳関門などの関門を通過し得る。
【００８１】
本発明の液状医薬組成物には、典型的には、１以上の水溶性の塩および／または１以上の水溶性のポリマーを含むものであり得る水溶液から選択される担体を含める。該組成物が注射によって投与されるものである場合、担体は典型的には、等張性水溶液（例えば、１５０ｍＭのＮａＣｌ，５重量％のデキストロースまたは両方を含有している溶液）である。また、かかる担体は、典型的には、約７．３から７．４の範囲の適切な（生理学的）ｐＨを有するものである。
【００８２】
例えば経口投与されるか、または埋め込みデポ剤として投与される組成物のための固形または半固形の担体は、医薬として許容されるポリマー、例えば限定されないが、Ｎ−ビニルラクタムのホモポリマーおよびコポリマー（特に、Ｎ−ビニルピロリドンのホモポリマーおよびコポリマー、例えば、ポリビニルピロリドン、Ｎ−ビニルピロリドンと酢酸ビニルもしくはプロピオン酸ビニルとのコポリマー）、セルロースエステルおよびセルロースエーテル（特に、メチルセルロースおよびエチルセルロース、ヒドロキシアルキルセルロース、特に、ヒドロキシプロピルセルロース、ヒドロキシルアルキルアルキルセルロース、特に、ヒドロキシプロピルメチルセルロース、フタル酸セルロースもしくはコハク酸セルロース、特に、酢酸フタル酸セルロースおよびフタル酸ヒドロキシプロピルメチルセルロース、コハク酸ヒドロキシプロピルメチルセルロースもしくは酢酸コハク酸ヒドロキシプロピルメチルセルロース）、高分子量ポリアルキレンオキシド（例えば、ポリエチレンオキシドおよびポリプロピレンオキシドならびにエチレンオキシドとプロピレンオキシドのコポリマー）、ポリビニルアルコール−ポリエチレングリコール−グラフトコポリマー、ポリアクリレートおよびポリメタクリレート（例えば、メタクリル酸／アクリル酸エチルコポリマー、メタクリル酸／メタクリル酸メチルコポリマー、メタクリル酸ブチル／メタクリル酸２−ジメチルアミノエチルコポリマー、ポリ（ヒドロキシアルキルアクリレート）、ポリ（ヒドロキシアルキルメタクリレート））、ポリアクリルアミド、酢酸ビニルポリマー（例えば、酢酸ビニルとクロトン酸のコポリマー、部分加水分解ポリ酢酸ビニル）、ポリビニルアルコール、オリゴ糖および多糖、例えば、カラギーナン、ガラクトマンナンおよびキサンタンガム、またはこれらの１以上の混合物から選択することができる。固形担体成分は、本発明のナノカプセルの液状懸濁液中に溶解または懸濁され得、液状懸濁媒体は少なくとも一部が除去され得る。
【実施例】
【００８３】
粒子サイズおよび多分散指数の測定
本明細書に記載の実施例において、調製したナノ粒子のサイズおよび多分散指数（ＰＤＩ）は、光子相関分光法（ＰＣＳ）ならびに動的光散乱法における国際規格ＩＳＯ１３３２１（１９９６）およびＩＳＯ２２４１２（２００８）に従うキュムラント解析により、ゼータサイザーデバイス（Ｍａｌｖｅｒｎ  Ｉｎｓｔｒｕｍｅｎｔｓ，Ｇｅｒｍａｎｙ；ソフトウェアバージョン「Ｎａｎｏ  ＺＳ」）を用いて測定した。これにより平均直径（ｚ−平均直径）および分布の幅の推定値（ＰＤＩ）が得られる。ＰＤＩは、本実施例で示している場合、サイズ分布の幅広さの無次元測定量であり、このゼータサイザーのソフトウェアでは０から１の範囲である。＜０．０５のＰＤＩ値は、単分散試料（即ち、非常に均一な粒子サイズ分布を有する試料）を示すが、高いＰＤＩ値ほど、より多分散の試料を示す。
【００８４】
ポリ（ｎ−ブチル２−シアノアクリレート）の調製
ポリマーの合成は、Ｌａｙｒｅ  ｅｔ  ａｌ．（Ｊ．Ｂｉｏｍｅｄ．Ｍａｔｅｒ．Ｒｅｓ．２００６，Ｐａｒｔ  Ｂ：Ａｐｐｌ．Ｂｉｏｍａｔｅｒ．７９Ｂ：２５４−２６２）に記載のようにして行なった。１ｍｌのｎ−ブチル２−シアノアクリレートを１５ｍｌの水にゆっくり添加し、混合物を撹拌（３００ｒｐｍ）下で室温にて２時間インキュベートした。得られた乳状懸濁液を回収し、フリーズドライによって凍結乾燥させた。スターラー周囲に形成されたいくらかの凝集物をアセトン中で希釈した。１０倍過剰の水を添加することによりポリマーを析出させ、アセトンを析出物から撹拌下で室温にて蒸発させ、ポリマーをフリーズドライさせた。
【００８５】
［実施例１］Ｔｗｅｅｎ  ８０ありおよびなしのイトラコナゾール負荷ポリ（ｎ−ブチル２−シアノアクリレート）ナノカプセルの調製
コール酸ナトリウムを有する試料：
９．５ｍｇ／ｍｌのイトラコナゾールと０．５ｍｇ／ｍｌのポリ（ｎ−ブチル２−シアノアクリレート）（ＰＢＣＡ）のクロロホルム中の１ｍｌの溶液を、１０ｍＭのコール酸ナトリウムの２ｍｌの水溶液に添加した。
【００８６】
コール酸ナトリウムとＴｗｅｅｎ  ８０を有する試料：
９．５ｍｇ／ｍｌのイトラコナゾールと０．５ｍｇ／ｍｌのポリ（ｎ−ブチル２−シアノアクリレート）のクロロホルム中の１ｍｌの溶液を、１０ｍＭのコール酸ナトリウムと１０μＭのＴｗｅｅｎ  ８０の２ｍｌの水溶液に添加した。
【００８７】
各試料（７ｍｌ容ガラスバイアル内）を室温で１０分間、超音波処理（振幅７０％，１サイクル）した。より長い（２０ｍｌ）ガラスバイアルに移した後、クロロホルムが蒸発するまで（重量測定によりモニタリング）、エマルジョンを室温で撹拌した。得られた懸濁液中の粒子のサイズとＰＤＩを測定した。粒子（Ｔｗｅｅｎ  ８０ありまたはなしで調製）は均一であり、２００ｎｍより小さいことがわかった。懸濁液を２００ｎｍメンブレンに通して濾過し、未封入のイトラコナゾールの析出物（これは水性環境において析出した。）を除去した。濾過後、粒子のサイズとＰＤＩを再度測定し、イトラコナゾールの濃度を逆相高速液体クロマトグラフィー（ＲＰ−ＨＰＬＣ）によって測定した。
【００８８】
［実施例２］
Ｔｗｅｅｎ  ８０ありおよびなしのイトラコナゾール負荷ポリ（ｎ−ブチル２−シアノアクリレート）ナノカプセルの調製
イトラコナゾール負荷ＰＢＣＡナノカプセルを、試料を氷冷下で４分間超音波処理（７０％，１サイクル）したこと以外は、実施例１に記載のようにして調製し、分析した。得られたナノ粒子（Ｔｗｅｅｎ  ８０ありまたはなしで調製）はおよそ５００から６５０ｎｍの範囲の直径を有するものであり、従って、実施例１で得られたものより長いものであった。この結果により、より激しい均質化によって、より小さい粒子サイズが得られ得ることが確認される。
【００８９】
［実施例３］
異なるポリマー−薬物比を有するイトラコナゾール負荷ポリ（ｎ−ブチル２−シアノアクリレート）ナノカプセルの調製
試料３＃１から３＃９：各試料について、表１に示した濃度を有するイトラコナゾールとポリ（ｎ−ブチル２−シアノアクリレート）のクロロホルム中の１ｍｌの溶液を、１０ｍＭのコール酸ナトリウムと１０μＭのＴｗｅｅｎ  ８０の２ｍｌの水溶液に添加した。各試料（７ｍｌ容ガラスバイアル内）を室温で１０分間超音波処理（７０％，１サイクル）した。より長い（２０ｍｌ）ガラスバイアルに移した後、クロロホルムが蒸発するまで（重量測定によりモニタリング）、エマルジョンを室温で撹拌した。懸濁液を２００ｎｍメンブレンに通して濾過し、未封入のイトラコナゾールの析出物（これは水性環境において析出した。）を除去した。濾過後、粒子のサイズとＰＤＩを測定した。
【００９０】
【表１】
0006612333.tif 000002
【００９１】
結果を図１にまとめる。結果は、２つの系：約１７０から１９０ｎｍのサイズ（Ｚ−平均直径）を有する高薬物負荷ナノカプセルと、有意に少ない薬物負荷量を含有している約８０から１４０ｎｍのナノスフェアとの間で転換がみられたことを示す。ゼータ電位（ＺＰ）の測定により、５０：５０から９０：１０の間のポリマー−薬物比でこの転換が確認された（図２参照）。
【００９２】
さらに、測定したサイズおよびサイズ分布ならびに長ナノカプセルから小ナノスフェアへの転換を、透過型電子顕微鏡検査（ＴＥＭ，図３参照）によって確認した。想定したとおり、５０：５０およびこれより低いポリマー−薬物比で得られた長粒子（ナノカプセル）は、非常に薄いポリマー外層を有する薬物コアを含むものであったが、８０：２０のポリマー−薬物比で得られた小粒子（ナノスフェア）では、少量の薬物がポリマーマトリックス中に分布されていた。
【００９３】
封入効率（ＥＥ）と絶対薬物負荷量（ＡＬ）を計算するため、濾過したナノ粒子懸濁液中のイトラコナゾール濃度を逆相高速液体クロマトグラフィー（ＲＰ−ＨＰＬＣ）によって測定した。図４に示されるように、高いポリマー−薬物比では、高い封入効率を有するナノカプセルの形成が可能であった。さらに、ナノカプセルは、対応するナノスフェアよりも有意に高い絶対薬物負荷量を有していた（図５参照）。
【００９４】
［実施例４］異なるポリマー−薬物比を用いたイトラコナゾール負荷ポリ（ｎ−ブチル２−シアノアクリレート）ナノカプセルの調製
試料４＃１から４＃１３を、表２に示したとおりのポリマー−薬物溶液を使用したこと以外は実施例３に記載のようにして調製し、分析した。
【００９５】
【表２】
0006612333.tif 000003
【００９６】
分析の結果により、実施例３で観察されたナノカプセルとナノスフェア間での転換が確認され、薬物の量（薬物とポリマーの総量に対する。）を９９．９％まで上げることができることが示された。
【００９７】
［実施例５］高薬物負荷ナノ粒子の形成に対する種々の界面活性剤の影響
試料５＃１から５＃３２：各試料について、イトラコナゾールとポリ（ｎ−ブチル２−シアノアクリレート）のクロロホルム中の１ｍｌの溶液（表３に示したとおりの濃度）を、１２μＭのＴｗｅｅｎ  ８０とさらなる界面活性剤（表３に示したとおり）の２ｍｌの水溶液に添加した。得られた混合物を、表３に示したとおりの時間と温度で超音波処理（７０％，１サイクル）した。次いでクロロホルムを室温で蒸発させ、最後に試料を０．２μｍメンブレンに通して濾過し、任意の未封入のイトラコナゾール（これは水性環境において析出した。）を除去した。
【００９８】
【表３】
0006612333.tif 000004
【００９９】
光学顕微鏡検査による分析により、コール酸ナトリウムを含有している試料（５＃３、５＃６、５＃１３、５＃２１、５＃２２、５＃２８、５＃２９および５＃３０）のみで、安定で均一なナノ粒子懸濁液が形成されることが示された。
【０１００】
濾過試料中の封入されたイトラコナゾールの量を測定し、封入効率（ＥＥ）を計算した（ＥＥ＝［封入されたイトラコナゾールの量］／［イトラコナゾールの総量］）。最も高い封入効率は、コール酸ナトリウムを含有している試料（５＃３、５＃６、５＃１３、５＃２１、５＃２２、５＃２８、５＃２９および５＃３０）の調製物でみられた。
【０１０１】
［実施例６］Ｔｗｅｅｎ  ８０の非存在下でのナノカプセルの形成
試料６＃１から６＃８を、Ｔｗｅｅｎ  ８０を省いたこと以外は、実施例５で５＃３、５＃６、５＃１３、５＃２１、５＃２２、５＃２８、５＃２９および５＃３０について記載のとおりに調製した。イトラコナゾールを含有するＰＢＣＡナノカプセルが成功裡に作製された。従って、コール酸ナトリウムは界面活性剤であることがわかり、これは、予備形成したポリマーと併用すると安定な高薬物負荷ナノ粒子の作製を可能にする。
【０１０２】
［実施例７］異なるポリマーでのナノカプセルの形成
実験７＃１を、５ｍｇ／ｍｌのＰＢＣＡの代わりに１ｍｇ／ｍｌのポリ（エチル２−シアノアクリレート）（ＰＥＣＡ）を、および５０ｍｇ／ｍｌの代わりに１０ｍｇ／ｍｌのイトラコナゾールを使用したこと以外は、実験５＃２１について記載のとおりに行なった。得られたナノカプセルのｚ−平均直径を、本明細書に記載のようなゼータサイザーデバイスを用いて測定した（表４参照）。
【０１０３】
【表４】
0006612333.tif 000005
【０１０４】
［実施例８］シェル形成ポリマーありおよびなしのナノ粒子の形成
実験８＃１は、イトラコナゾールの代わりにロピナビルを使用したこと以外は、実験５＃２１について記載のとおりに行なった。
【０１０５】
実験８＃２は、ポリマー（ＰＢＣＡ）を省いたこと、およびイトラコナゾールの代わりにロピナビルを使用したこと以外は、実験５＃２１について記載のとおりに行なった。
【０１０６】
実験８＃３は、ポリマー（ＰＢＣＡ）を省いたこと以外は、実験５＃２１について記載のとおりに行なった。
【０１０７】
薬物ナノ粒子は、ポリマーなしであってもコール酸ナトリウムの存在下で形成されることがわかった。しかしながら、シェル形成ポリマーの非存在下で形成されたナノ粒子は、高分子シェルを有する対応ナノカプセルよりも長かった（表５参照）。
【０１０８】
【表５】
0006612333.tif 000006
【０１０９】
［実施例９］ＰＢＣＡナノ粒子のＦＴＩＲ分析
実施例３および実施例４で調製したナノ粒子をフーリエ変換赤外（ＦＴＩＲ）分光分析によって分析した。参照目的のため、非晶質イトラコナゾール（＞１６６℃の温度への曝露によって調製）および結晶性イトラコナゾールのスペクトルを測定し、比較した。非晶質イトラコナゾールはおよそ１７００から１８００ｃｍ−１におけるＦＴＩＲバンドを特徴とすることがわかり、一方、２つのバンド、およそ１０００から９５０ｃｍ−１における１つとおよそ９００ｃｍ−１における１つは結晶性イトラコナゾールを示すものであった（図６参照）。ＦＴＩＲ分析の前に、ナノ粒子試料を２００ｎｍメンブレンに通して濾過し、任意のイトラコナゾール析出物を除去した。
【０１１０】
およそ９００ｃｍ−１におけるバンドをナノ粒子中のイトラコナゾールの（非晶質か結晶性かの）状態のインジケータとして使用した。前記バンドは高薬物負荷ＰＢＣＡナノカプセルにおいて検出され、ナノカプセルコア内のイトラコナゾールが結晶性の状態で存在していることが示された。
【０１１１】
さらに、純粋な結晶性イトラコナゾールに特徴的なおよそ１５００ｃｍ−１および１７００ｃｍ−１における特異的バンドは、試料４＃１から４＃７（０：１００から５０：５０のポリマー−薬物比で調製したＰＢＣＡナノカプセル）において明白に検出可能であった。対照的に、ＰＢＣＡに特徴的なおよそ１７５０ｃｍ−１および１２５０ｃｍ−１におけるバンドは、試料４＃８から４＃１３（８０：２０から１００：０のポリマー−薬物比で調製したＰＢＣＡナノスフェア）において非常に顕著であった（図７参照）。
【０１１２】
［実施例１０］異なる積み荷分子でのナノカプセルの形成
ＰＢＣＡナノ粒子を、イトラコナゾールの代わりにロピナビル（ＬＰＶ）または代謝型グルタミン酸受容体サブグループ２の正のアロステリックモジュレータ（ｍＧｌｕＲ２ＰＡＭ）を使用したこと以外は、実施例３に記載のようにして調製し、分析した。
【０１１３】
結果により、高薬物負荷ナノカプセル（１：９９から５０：５０のポリマー−薬物比で調製）と、低薬物負荷量を有する小ナノスフェア（８０：２０から９９：１のポリマー−薬物比で調製）間での転換が確認された。
【０１１４】
［実施例１１］Ｓｐａｎ  ８０の添加によるナノカプセルのサイズ縮小
実施例１０で調製したｍＧｌｕＲ２ＰＡＭ  ＰＢＣＡナノカプセルのｚ−平均直径は約３００ｎｍであった。実験により、０．１５ＭのＳｐａｎ  ８０をＰＢＣＡとｍＧｌｕＲ２ＰＡＭのクロロホルム中の溶液に添加すると（他の条件は変更せずに維持したまま）、わずか約９０ｎｍのｚ−平均直径を有するナノカプセルの調製が可能になることが示された。
【０１１５】
［実施例１２］シェル一体化脂質を有するイトラコナゾール負荷ＰＢＣＡナノ粒子
ナノ粒子（ナノカプセル＝ＮＣおよびナノスフェア＝ＮＳ）１２＃１から１２＃８の懸濁液を以下のようにして調製した：
各試料について、表６の各列に示した成分を合わせて親油性の相を得た。前記親油性の相を、１０ｍＭのコール酸ナトリウムと１２μＭのＴｗｅｅｎ  ８０の２ｍｌの水溶液に添加し、試料を室温で１０分間超音波処理（７０％，１サイクル）した。クロロホルムを撹拌により室温で蒸発させた（重量測定によりモニタリング）。イトラコナゾール含有ナノ粒子を２００ｎｍメンブレンに通して濾過した。
【０１１６】
得られたナノ粒子懸濁液を、該懸濁液を約１０分の１の体積までＶｉｖａｓｐｉｎ  ５００メンブレン（３００ｋＤａ  ＭＷＣＯ，Ｓａｒｔｏｒｉｕｓ，Ｇｅｒｍａｎｙ）を用いて濃縮し、除去後の懸濁媒体に１０ｍＭのコール酸ナトリウムと１２μＭのＴｗｅｅｎ  ８０の新鮮水溶液を補充し、このような洗浄工程を数回繰り返して任意の遊離の蛍光脂質を除去することにより精製した。
【０１１７】
精製したナノ粒子懸濁液の蛍光強度を二連で測定した。結果は、試料１２＃１から１２＃８のナノ粒子の成功裡の蛍光標識を示す。蛍光脂質の組込みによるナノ粒子のｚ−平均直径またはＰＤＩの変化はなかった。
【０１１８】
【表６】
0006612333.tif 000007
【図１】
0006612333.tif 000008
【図２】
0006612333.tif 000009
【図３】
0006612333.tif 000010
【図４】
0006612333.tif 000011
【図５】
0006612333.tif 000012
【図６】
0006612333.tif 000013
【図７】
0006612333.tif 000014